" 기재 는 아세톤 용액 중 0 . 28 중량 % 의 폴리 [ 디 메틸 실록 산 - 코 -[ 3 -( 2 -( 2 - 히드록시 에 톡 시 ) 에 톡 시 ) 프로필 ] 메틸 실록 산 ] ( 알드리치 Cat . No . 480320 ) 및 0 . 60 중량 % 의 Synperonic NP 30 ( 플 루카 Cat . No 86209 ) 으로 구성 된 프라이머 로 코팅 된 토레이 인더스 트리 즈 로부터 얻 은 광학 등급 PET 막 ( Toray Lumirror U 46 ) 이 었 다 . 재료 를 손 으로 진탕 하 여 혼합 하 였 다 . 약 3 ㎖ 의 재료 를 기재 재료 의 8 . 5 "" × 11 "" 샘플 의 한 쪽 가장자리 전체 에 증착 시키 고 ", 와이어 로 싼 막대기 를 사용 하 여 막 전체 에 펼쳐서 공칭 12 미크론 ( 습윤 ) 두께 의 코팅 을 생성 시켰 다 . 샘플 을 약 1 분 동안 실온 및 실내 습도 조건 에서 건조 시켰 다 . TCC 층 은 평균 셀 크기 가 202 ㎛ 였 다 . 이 는 실시 예 1 에서 와 동일 한 일반 적 인 구조 를 갖 는 EL 소자 의 조립 에 사용 하 였 고 , 휘도 는 ITO 에 비해 20 . 3 % 였 다 . 이것 은 실시 예 1 에서 의 소자 의 휘도 보다 훨씬 적 다 . 실시 예 1 의 더 작 은 평균 셀 크기 는 인광체 입자 의 크기 와 대략 동일 한 반면 , 이 실시 예의 더 큰 셀 크기 는 평균 인광체 크기 의 ≥ 4 X 였 다 .